СТРОИТЕЛЬНАЯ СМЕСЬ НА ОСНОВЕ ШЛАКА, АКТИВИРОВАННОГО ПОБОЧНЫМ ПРОДУКТОМ

1. Сухая строительная смесь, содержащая:
- гидравлическое вяжущее, содержащее по меньшей мере одно производное алюмосиликата кальция, по меньшей мере один молотый гранулированный шлак с высоким содержанием оксида алюминия, содержащий менее 30 вес.% диоксида кремния, причем указанный шлак с высоким содержанием оксида алюминия является шлаком, в котором оксид алюминия является наиболее распространенном компонентом, и по меньшей мере один источник сульфата кальция,
- грануляты и/или заполнители и
- по меньшей мере одно основание в количестве меньше или равном 0,5% от полного веса сухой строительной смеси.
2. Строительная смесь по предыдущему пункту, причем молотый гранулированный шлак с высоким содержанием оксида алюминия содержит от 30 до 60 вес.% оксида алюминия, предпочтительно от 32 до 45 вес.% оксида алюминия.
3. Строительная смесь по любому из предыдущих пунктов, причем содержание диоксида кремния в молотом гранулированном  шлаке с высоким содержанием оксида алюминия составляет от 5 до 25 вес.%, в частности, от 10 до 20 вес.%.
4. Строительная смесь по любому из предыдущих пунктов, причем молотый гранулированный шлак с высоким содержанием оксида алюминия является преимущественно аморфным.
5. Строительная смесь по любому из предыдущих пунктов, причем молотый гранулированный шлак с высоким содержанием оксида алюминия находится в виде молотых гранул, имеющих диаметр частиц D50 меньше 20 мкм, предпочтительно меньше 15 мкм.
6. Строительная смесь по любому из предыдущих пунктов, причем молотый гранулированный шлак с высоким содержанием оксида алюминия получен в результате вторичной переработки, путем полного расплавления, катализаторов, использовавшихся для обессеривания нефтепродуктов, в частности, катализаторов на основе молибдена и/или кобальта.
7. Строительная смесь по любому из предыдущих пунктов, причем полное количество молотого гранулированного шлака с высоким содержанием оксида алюминия составляет от 0,1% до 5% от полного веса сухой строительной смеси.
8. Строительная смесь по любому из предыдущих пунктов, причем производное алюмосиликата кальция выбрано из молотых гранулированных доменных шлаков, золы-уноса, такой как алюмосиликатная зола-унос, обожженной глины и/или керамзитовой пыли, или летучей золы алюмосиликата кальция, в частности, из угля, в частности, бурого угля, слабобитуминозного угля или каменного угля.
9. Строительная смесь по предыдущему пункту, причем по меньшей мере одно производное алюмосиликата кальция имеет тонину менее 6000 единиц по Блейну.
10. Строительная смесь по любому из предыдущих пунктов, причем вяжущее содержит микрочастицы молотого гранулированного доменного шлака, тонина которых составляет от 6000 до 15000 единиц по Блейну.
11. Строительная смесь по любому из предыдущих пунктов, причем гидравлическое вяжущее содержит портландцемент в количестве менее 1% от полного веса сухой строительной смеси.
12. Строительная смесь по любому из предыдущих пунктов, причем источник сульфата кальция выбран из алебастра, полугидрата, гипса и/или ангидрита, взятых по отдельности или в смеси.
13. Строительная смесь по любому из предыдущих пунктов, причем основание выбрано из гидроксидов щелочных или щелочноземельных металлов, карбонатов щелочных или щелочноземельных металлов или производных силиката щелочных или щелочноземельных металлов
14. Строительная смесь по любому из предыдущих пунктов, дополнительно содержащая одну или несколько добавок, выбранных из реологических агентов, водоудерживающих агентов, воздухововлекающих агентов, загустителей, биоцидных защитных средств, диспергаторов, пигментов, ускорителей и/или замедлителей или полимерных смол.
15. Способ получения влажной строительной смеси, в частности, клеящего строительного раствора, путем затворения водой сухой строительной смеси по любому из предыдущих пунктов.